(57)【要約】【課題】転写性の向上を十分に図ることができると共に、表面状態が極めて良好な溶融押出成形賦形用のロールを提供する。【解決手段】熱可塑性樹脂の溶融押出成形において使用される溶融押出成形賦形用のロール１は、内部に熱媒流路１１が設けられたロール本体部１０、ロール本体部１０の表面に設けられる皮膜層１３であって、常温且つ未処理の状態にて１０Ｗ／ｍ・Ｋ以下の熱伝導率及び４００以上のマイクロビッカース硬度を有する非晶性メッキから製作される、皮膜層１３とを備える。皮膜層１３の表面に、微細凹凸形状１４が形成されており、微細凹凸形状１４の底部１５における皮膜層の平均厚みが少なくとも０．５ｍｍ以上である。【選択図】  図１
2014151487.tif 000002
【特許請求の範囲】
【請求項１】
熱可塑性樹脂の溶融押出成形において使用される溶融押出成形賦形用のロールであって、
内部に熱媒流路が設けられているロール本体部であって、４０Ｗ／ｍ・Ｋ以上、１００Ｗ／ｍ・Ｋ以下の熱伝導率を有する金属材料から製作される、ロール本体部と、
当該ロール本体部の表面に設けられる皮膜層であって、常温且つ未処理の状態で１０Ｗ／ｍ・Ｋ以下の熱伝導率及び４００以上のマイクロビッカース硬度を有する非晶性メッキから製作される、皮膜層とを備え、
前記皮膜層の表面に、微細凹凸形状が形成されており、当該微細凹凸形状の底部における前記皮膜層の平均厚みが少なくとも０．５ｍｍ以上であることを特徴とする溶融押出成形賦形用のロール。
【請求項２】
前記非晶性メッキは、ニッケル−リン合金メッキであることを特徴とする請求項１に記載の溶融押出成形賦形用のロール。
【請求項３】
前記非晶性メッキは、電解メッキにより形成されることを特徴とする請求項１に記載の溶融押出成形賦形用のロール。
【請求項４】
前記メッキ処理は少なくとも２回以上行われることを特徴とする請求項３に記載の溶融押出成形賦形用のロール。
【請求項５】
前記皮膜層中に少なくとも１本以上の積層界面を有していることを特徴とする請求項４に記載の溶融押出成形賦形用のロール。
【請求項６】
前記微細凹凸形状は、マットパターン、プリズムパターン、及びマイクロレンズアレイパターンの少なくとも１種であることを特徴とする請求項１に記載の溶融押出成形賦形用のロール。
【請求項７】
前記ロール本体部の外径をＤ０、前記ロール本体部の表層から前記熱媒流路までの距離をＴｓとしたとき、
２００ｍｍ≦Ｄ０≦８００ｍｍ
５ｍｍ≦Ｔｓ≦４０ｍｍ
を満足すると共に、
前記ロール本体部を構成する前記金属材料は、炭素鋼、クロム鋼、及びクロムモリブデン鋼の少なくとも１種を含むことを特徴とする請求項１に記載の溶融押出成形賦形用のロール。
【請求項８】
溶融押出成形賦形用のロール、及び、前記溶融押出成形賦形用のロールと対向して配置された圧着用ロールを含む溶融押出成形賦形用のロール組立体であって、
前記溶融押出成形賦形用のロールは、
内部に熱媒流路が設けられているロール本体部であって、４０Ｗ／ｍ・Ｋ以上、１００Ｗ／ｍ・Ｋ以下の熱伝導率を有する金属材料から製作される、ロール本体部と、
当該ロール本体部の表面に設けられる皮膜層であって、常温且つ未処理の状態にて１０Ｗ／ｍ・Ｋ以下の熱伝導率及び４００以上のマイクロビッカース硬度を有する非晶性メッキから製作される、皮膜層とを備え、
前記皮膜層の表面に、微細凹凸形状が形成されており、当該微細凹凸形状の底部における前記皮膜層の平均厚みが少なくとも０．５ｍｍ以上であることを特徴とする溶融押出成形賦形用のロール組立体。
【請求項９】
溶融押出成形賦形用のロール、及び、前記溶融押出成形賦形用のロールと対向して配置された圧着用ロールを含み、
前記溶融押出成形賦形用のロールは、
内部に熱媒流路が設けられているロール本体部であって、４０Ｗ／ｍ・Ｋ以上、１００Ｗ／ｍ・Ｋ以下の熱伝導率を有する金属材料から製作される、ロール本体部と、
当該ロール本体部の表面に設けられる皮膜層であって、常温且つ未処理の状態にて１０Ｗ／ｍ・Ｋ以下の熱伝導率及び４００以上のマイクロビッカース硬度を有する非晶性メッキから製作される、皮膜層とを備え、
前記皮膜層の表面に、微細凹凸形状が形成されており、当該微細凹凸形状の底部における前記皮膜層の平均厚みが少なくとも０．５ｍｍ以上である溶融押出成形賦形用のロール組立体を用いた溶融押出成形方法であって、
ダイから押し出された溶融熱可塑性樹脂を、前記溶融押出成形賦形用のロールと前記圧着用ロールとの間を通過させることで、シート成形品を得ることを特徴とする溶融押出成形方法。
【請求項１０】
前記溶融押出成形賦形用のロールを用いて溶融押出成形される前記シート成形品の幅をＷ０、前記溶融押出成形賦形用のロールの回転軸線方向における前記皮膜層の長さをＸ１としたとき、
Ｗ０＞Ｘ１
を満足することを特徴とする請求項９に記載の溶融押出成形方法。
【請求項１１】
前記溶融押出成形賦形用のロールを用いて溶融押出成形される前記シート成形品の幅をＷ０とし、前記溶融押出成形賦形用のロールの回転軸線方向における前記皮膜層の長さをＸ１としたとき、
２０ｍｍ≦Ｗ０−Ｘ１≦１００ｍｍ
を満足することを特徴とする請求項９又は１０に記載の溶融押出成形方法。
【請求項１２】
前記シート成形品の厚さは、０．０５ｍｍ乃至０．５ｍｍであることを特徴とする請求項９から１１のいずれか１項に記載の溶融押出成形方法。
【請求項１３】
前記熱可塑性樹脂は、ポリカーボネート樹脂、アクリル樹脂、ポリスチレン樹脂、熱可塑性ポリエステル樹脂、環状ポリオレフィン樹脂、ポリメチル−１−ペンテン樹脂から成る群から選択された少なくとも一つの熱可塑性樹脂であることを特徴とする請求項９から１２のいずれか１項に記載の溶融押出成形方法。
【請求項１４】
前記シート成形品は、光拡散フィルムもしくは輝度向上フィルムであることを特徴とする請求項９から１３のいずれか１項に記載の溶融押出成形方法。
【発明の詳細な説明】
【技術分野】
【０００１】
本発明は、溶融押出成形賦形用のロール、溶融押出成形賦形用のロール組立体、及び、溶融押出成形方法に関する。
【背景技術】
【０００２】
熱可塑性樹脂シートの溶融押出成形を行う際、しばしば、表面に微細構造を有する溶融押出成形賦形用のロールを用いてその微細凹凸形状をシート表面に転写することで、熱可塑性樹脂から成るシート成形品の表面に様々な機能を付与している。例えば、ロールの表面に微細なプリズム構造を設けて、当該プリズム構造を転写させることによって、高機能の輝度向上シートを溶融押出成形している。
【０００３】
このようなシート成形品を溶融押出成形するためには、一般的に、Ｔダイやコートハンガーダイのリップ部から流出した溶融熱可塑性樹脂から成るシート（以下、単に『シート』と呼ぶ場合がある）を、表面に微細凹凸形状が賦与された溶融押出成形賦形用の金属ロール（以下、『第１ロール』と呼ぶ場合がある）と圧着用のプレスロール（以下、『第２ロール』と呼ぶ場合がある）との間で圧着する。一般に、ダイ温度、即ち、樹脂温度が高ければ高い程、また、第１ロール及び第２ロールによるプレス圧力が高ければ高い程、更には、ロール設定温度が高ければ高い程、微細凹凸形状の転写性が向上する。
【０００４】
しかしながら、ダイ温度やロール設定温度が高過ぎると、第１ロール及び第２ロールとの間での圧着から、第１ロールからのシートの離型までの間における溶融熱可塑性樹脂の冷却が間に合わず、シート成形品がロールに粘着してしまい、剥離マークと呼ばれる外観不良が発生する。それ故、ダイ温度やロール設定温度を高くすることには限界がある。また、プレス圧力に関しても、高圧圧着によってロールベンディングが発生し、シート成形品の膜厚制御が難しくなり、あるいは又、均一転写が困難になるといった不具合が発生する。
【０００５】
例えばプラスチックフィルムの熱延伸等に使用される加熱ロールとして、外殻スリーブと、その内側に密着して嵌合した内殻スリーブと、内殻スリーブの内周に接して置かれた発熱体、又は、内殻スリーブ自体に埋め込まれた発熱体とを有し、内殻スリーブは熱伝導性の優れた金属から成る加熱ロールが、例えば、特開平６−１２８６２３号公報に記載されている。ここで、外殻スリーブは、例えばステンレス鋼（熱伝導率：１６Ｗ／ｍ・Ｋ）等から作製され、内殻スリーブは、例えば銅又はその合金、アルミニウム又はその合金等（熱伝導率：約２００Ｗ／ｍ・Ｋ〜約４００Ｗ／ｍ・Ｋ）から作製される。
【先行技術文献】
【特許文献】
【０００６】
【特許文献１】特開平６−１２８６２３号公報
【発明の概要】
【発明が解決しようとする課題】
【０００７】
特開平６−１２８６２３号公報における加熱ロールにあっては、熱クラウンを小さくすることができるとされている。しかしながら、この特許公開公報に開示された加熱ロールを溶融押出成形賦形用のロールとして用いた場合、内殻スリーブを高い熱伝導率を有する材料で作製しているが故に、シートの冷却が急速に進み、転写性の向上を十分には図れないといった問題がある。
【０００８】
従って、本発明の目的は、転写性の向上を十分に図ることができる溶融押出成形賦形用のロール、係る溶融押出成形賦形用のロールを備えた溶融押出成形賦形用のロール組立体、及び、係る溶融押出成形賦形用のロール組立体を用いた溶融押出成形方法を提供することにある。
【課題を解決するための手段】
【０００９】
上記の目的を達成するための本発明の溶融押出成形賦形用のロール（以下、便宜上、『第１ロール』と呼ぶ場合がある）は、熱可塑性樹脂の溶融押出成形において使用される溶融押出成形賦形用のロールであって、
内部に熱媒流路が設けられたロール本体部であって、４０Ｗ／ｍ・Ｋ以上、１００Ｗ／ｍ・Ｋ以下の熱伝導率を有する金属材料から製作される、ロール本体部と、
当該ロール本体部の表面に設けられる皮膜層であって、常温且つ未処理の状態で、１０Ｗ／ｍ・Ｋ以下の熱伝導率及び４００以上のマイクロビッカース硬度を有する非晶性メッキから製作される、皮膜層とを備え、
前記皮膜層の表面に、微細凹凸形状が形成されており、当該微細凹凸形状の底部（最も深い凹部）における前記皮膜層の平均厚みが少なくとも０．５ｍｍ以上であることを特徴とする。
前記非晶性メッキとしては、例えば、ニッケル−リン合金メッキが挙げられる。前記メッキは少なくとも２回以上行われる。前記皮膜層中に少なくとも１層以上の積層界面を有している。前記微細凹凸形状は、マットパターン、プリズムパターン、及びマイクロレンズアレイパターンの少なくとも１種である。
【００１０】
上記の目的を達成するための本発明の溶融押出成形賦形用のロール組立体は、溶融押出成形賦形用のロール（第１ロール）、及び、溶融押出成形賦形用のロールと対向して配置された圧着用ロール（以下、便宜上、『第２ロール』と呼ぶ場合がある）から成り、
溶融押出成形賦形用のロールは、本発明の溶融押出成形賦形用のロールから構成されている。
【００１１】
上記の目的を達成するための本発明の溶融押出成形方法は、
溶融押出成形賦形用のロール（第１ロール）、及び、溶融押出成形賦形用のロールと対向して配置された圧着用ロール（第２ロール）から成り、
溶融押出成形賦形用のロールは、本発明の溶融押出成形賦形用のロールから構成された溶融押出成形賦形用のロール組立体を用いた溶融押出成形方法であって、
ダイから押し出された溶融熱可塑性樹脂を、溶融押出成形賦形用のロール（第１ロール）と圧着用ロール（第２ロール）との間を通過させることで、シート成形品を得ることを特徴とする。尚、シート成形品にはフィルム成形品が包含される。
【００１２】
本発明の溶融押出成形賦形用のロール、本発明の溶融押出成形賦形用のロール組立体を構成する溶融押出成形賦形用のロール、あるいは、本発明の溶融押出成形方法において使用される溶融押出成形賦形用のロール（以下、これらの溶融押出成形賦形用のロールを総称して、『本発明の第１ロール等』と呼ぶ場合がある）にあっては、ロール本体部の表面に１０Ｗ／ｍ・Ｋ以下の熱伝導率を有する非晶性ニッケル−リン合金メッキの皮膜層が形成されているが、当該皮膜層は無電解メッキ法あるいは電解メッキ法にて形成することができる。非晶性ニッケル−リン合金メッキは結晶化度が低いので、常温且つ未熱処理の状態にて適度に高いマイクロビッカース硬度（好ましくは４００以上、より好ましくは５００以上のマイクロビッカース硬度）と微細加工性を併せ持つので、溶融押出成形賦形用のロール材質として好適である。尚、限定するものではないが、非晶性ニッケル−リン合金メッキの熱伝導率の下限値として３Ｗ／ｍ・Ｋを挙げることができる。
【００１３】
本発明の第１ロール等においては、皮膜層の表面にマットパターン、プリズムパターン、及びマイクロレンズアレイパターンの少なくとも１種の微細凹凸形状が形成されているが、このうち、マットパターンについては、サンドブラスト、放電加工、ケミカルエッチング等の方法によって形成することができる。また、プリズムパターンやマイクロレンズパターンについては、ダイヤモンドバイトによる切削加工、レーザー加工、ミル彫刻等によって形成することができる。なお、皮膜層上の微細凹凸形状においては、これらに限定されるものではなく、例えば、外装材等に使用するための装飾用の図柄とすることもできる。
【００１４】
また、前記皮膜層の厚みとしては、前記微細凹凸形状の底部（最も深い凹部、即ち、前記皮膜層の厚みが最も薄くなっている部分）において、平均して、少なくとも０．５ｍｍ以上、より好ましくは０．８ｍｍ以上、更に好ましくは１．０ｍｍ以上となるように設定することが望ましい。尚、限定するものではないが、皮膜層全体の厚みの上限値として、３．０ｍｍを挙げることができる。皮膜層の厚みが増すと、ピットやピンホール等の欠陥が内含される可能性が高くなるが、これらの欠陥を極力防止するという観点からは、当該皮膜層の成形方法として電解メッキ法の方が好ましい。
【００１５】
微細凹凸形状の最も深い凹部における非晶性ニッケル−リン合金メッキの皮膜層の厚みを少なくとも０．５ｍｍ以上とする為には、微細凹凸形状を形成させる為に必要な厚み分を予め見込んで、非晶性ニッケル−リン合金メッキを多めに施工しておく必要がある。例えば、ダイヤモンドバイトでの切削加工によってプリズム形状を設ける場合には、非晶性ニッケル−リン合金メッキの施工後に、まずは、皮膜層表面の平滑化と軸精度等の向上を図る目的で数十μｍから数百μｍ程度、非晶性ニッケル−リン合金メッキの表面を切削加工で落とす必要がある。この状態から更に、プリズム形状の切削加工を実施することになり、例えばプリズム形状がピッチ１００μｍの９０度Ｖ溝である場合には、その加工溝深さは５０μｍ程度となる。このことから、芯出し加工と切削溝加工による非晶性ニッケル−リン合金メッキの目減り量を予め見越して、多めにメッキ処理を実施しておく必要がある。施工されるメッキの厚さとしては、好ましくは０．７〜３．２ｍｍ、より好ましくは０．６〜３．１ｍｍである。
【００１６】
非晶性ニッケル−リン合金メッキの施工回数については１回でもよいし、複数回に分けて処理して、積層化により厚くしてもよい。複数回に分けて処理する場合には、同種材料であったとしても、皮膜層表面に形成されてしまう不動態皮膜を除去する為のエッチング処理を適切に実施することで可能となる。但し、複数回に分けて施工した場合には、微細凹凸形状が形成される厚み領域に積層面が入らないようにすることが、微細凹凸形状の均一性という観点からは好ましい。また、本発明の第１ロール等を実際の溶融押出成形に使用した後において、その微細凹凸形状の変更を行う必要性が生じた場合には、非晶性ニッケル−リン合金メッキによる皮膜層を全て除去してしまうのではなく、微細凹凸形状が形成されている厚み領域のみをグラインダー等で除去し、微細凹凸形状が形成されていなかった厚み領域を残した状態にて、その上から非晶性ニッケル−リン合金メッキを追加施工するようにすれば時間的にも経済的にもメリットがある。この場合にも適切な前処理を実施することによって密着性が確保できる。施工回数が複数回になった場合には、メッキの断面観察を行うと積層界面が認められるので、判別可能である。尚、非晶性ニッケル−リン合金メッキは、ある温度以上になると結晶化が進んでマイクロビッカース硬度と熱伝導率が上昇してしまうので注意が必要である。マイクロビッカース硬度が高くなると加工性が変わり、微細凹凸形状の形成が難しくなるし、熱伝導率が上昇するので溶融押出成形時の微細凹凸形状の転写性が悪化する。従って、非晶性ニッケル−リン合金メッキと溶融押出成形材料の適切な選定、及び溶融押出成形条件の適切な設定が必要である。
【００１７】
非晶性ニッケル−リン合金メッキの熱伝導率やその皮膜層の肉厚の選択に基づき、第１ロール等と接する溶融熱可塑性樹脂の冷却遅延効果の程度の制御が可能である。常温（２５℃）から３００℃までの温度範囲において、非晶性ニッケル−リン合金メッキの線膨張係数は、ロール本体部を構成する金属材料の線膨張係数とほぼ同等であることが好ましい。溶融押出成形時においては第１ロール等を所望の設定温度とする必要があるため、第１ロール等の温度上昇による非晶性ニッケル−リン合金メッキの割れなどを防止するためである。
【００１８】
微細凹凸形状加工前の非晶性ニッケル−リン合金メッキの皮膜層の厚みは均一とすることもできるし、意図的に不均一とすることもできる。例えば、ロール本体部に予めクラウン形状（ロール本体部の表面から熱媒流路までの距離がロール中央部分で厚く、ロール端部で薄くなるような曲率）を付けておき、その上に非晶性ニッケル−リン合金メッキの皮膜層を設けた後、研削・研磨等によって当該皮膜層表面をフラット化（ロールの回転軸線方向に対して外径を一定化）することにより、ロール中央部分では薄く、ロール端部では厚い被膜層とすることができる。これらの方法により溶融樹脂（シート）の微細凹凸形状の転写性均一化を図ることも可能である。
【００１９】
更には、以上に説明した各種好ましい構成を含む本発明の第１ロール等において、常温におけるロール本体部の外径をＤ０、ロール本体部の表層から熱媒流路までの距離をＴｓとすると、
２００ｍｍ≦Ｄ０≦８００ｍｍ
５ｍｍ≦Ｔｓ≦４０ｍｍ
を満足することが望ましい。この範囲において、上述した非晶性ニッケル−リン合金メッキの皮膜層付与による樹脂冷却遅延効果に伴う微細凹凸形状の転写性改善効果が最も顕著に発揮される。また、第１ロールと第２ロールの圧着による変形防止という観点からも、上記範囲とすることが望ましい。
【００２０】
更には、以上に説明した各種好ましい構成を含む本発明の第１ロール等において、金属材料は、例えば、炭素鋼、クロム鋼、クロムモリブデン鋼、鋳鉄、及びタングステン鋼の少なくとも１種を含むことが好ましく、より具体的には、例えば、構造用合金鋼材であるクロムモリブデン鋼ＳＣＭ４４０を含むことがより好ましい。各材料の常温における熱伝導率は以下の表１のとおりである。
【００２１】
［表１］
炭素鋼                        ：４５〜５３Ｗ／ｍ・Ｋ
クロム鋼                      ：５２〜６０Ｗ／ｍ・Ｋ
クロムモリブデン鋼            ：４０〜４８Ｗ／ｍ・Ｋ
鋳鉄                          ：４８Ｗ／ｍ・Ｋ
タングステン鋼                ：５３〜６６Ｗ／ｍ・Ｋ
【００２２】
ロール本体部の表面の加工精度は、高ければ高い程、好ましく、その芯振れについては１０００分の１０ミリ以下、より好ましくは１０００分の５ミリ以下であることが望ましい。また、ロール本体部の表面の表面粗度に関しては、非晶性ニッケル−リン合金メッキ処理時の下地の影響を抑えるという観点から、１Ｓ以下の表面粗度とすることが望ましい。
【００２３】
更には、以上に説明した各種好ましい構成を含む本発明の第１ロール等において、溶融押出成形賦形用のロールを用いて溶融押出成形されるシート成形品の幅をＷ０とし、溶融押出成形賦形用のロールの回転軸線方向における非晶性ニッケル−リン合金メッキの皮膜層の長さをＸ１としたとき、
Ｗ０＞Ｘ１
を満足することが好ましく、あるいは又、
２０ｍｍ≦Ｗ０−Ｘ１≦１００ｍｍ
を満足することが好ましい。尚、非晶性ニッケル−リン合金メッキの皮膜層の長さ（Ｘ１）は、溶融押出成形賦形用のロールの回転軸線方向におけるロール本体部の実効的な長さと同じとすることができるし、あるいは又、ロール本体部の実効的な長さよりも短くすることもできる。
【００２４】
一般に、熱可塑性樹脂の溶融押出成形においては、ダイのリップ部から流出した溶融熱可塑性樹脂は溶融押出成形賦形用のロールに接触する直前のエアギャップにおいてネックインし、リップ開度の調整では制御しきれないほど、シート最端部が極端に厚くなる場合がある。精密賦形シート成形品の成形において、シート最端部の厚肉部は転写阻害因子となり得るので好ましくない。この端部厚肉部をプレスしないように、ロール端部に段差を設ける場合があるが、本発明における溶融押出成形賦形用のロールにあっては、アモルファス状ニッケル−リン合金メッキの皮膜層の長さ（Ｘ１）をシート成形品の幅（Ｗ０）よりも予め小さく設定しておくことが可能であるので、ロール端部にわざわざ段差を設ける必要がない。
【００２５】
本発明の第１ロール等において、ロール本体部は、切削ドリルによってロール本体部の側面から円管状の熱媒流路を軸方向に対して平行に設けた、所謂ドリルドロールであってもよいし、スパイラルロールとも呼ばれ、熱媒流路がスパイラル状になっている、以下に説明する二重管ロールとしてもよい。尚、熱媒流路の数は、本質的に任意である。熱媒として水や熱媒油を挙げることができる。
【００２６】
更には、以上に説明した各種好ましい構成を含む本発明の溶融押出成形方法において、得られたシート成形品の厚さは０．０５ｍｍ乃至０．５ｍｍである構成とすることができる。また、以上に説明した各種好ましい構成を含む本発明の溶融押出成形賦形用のロール、溶融押出成形賦形用のロール組立体あるいは溶融押出成形方法において、熱可塑性樹脂は、ポリカーボネート樹脂、アクリル樹脂、ポリスチレン樹脂、熱可塑性ポリエステル樹脂、環状ポリオレフィン樹脂、ポリメチル−１−ペンテン樹脂から成る群から選択された熱可塑性樹脂である構成とすることができるが、特に、ポリカーボネート樹脂が好適である。これらの樹脂中には適宜、熱安定剤、離型剤、ＵＶ吸収剤等の添加剤を添加することができる。そして、得られたシート成形品は光拡散シートである形態とすることができるし、あるいは又、得られたシート成形品は輝度向上シートである形態とすることができる。尚、光拡散シートには、通常、マットパターンが形成され、輝度向上シートには、通常、プリズムパターンが形成されている。更には、光拡散性と集光性とを併せ持つマイクロレンズシートとすることも可能である。
【００２７】
溶融押出成形装置を構成する溶融押出成形機は周知の溶融押出成形機を用いればよい。溶融押出成形機は、通常、
ダイを有し、原料熱可塑性樹脂を、可塑化、溶融するための加熱シリンダー（バレルとも呼ばれる）、及び、
加熱シリンダーに取り付けられ、加熱シリンダーに原料熱可塑性樹脂を供給するためのホッパー、
を備えている。本発明の溶融押出成形方法での使用に適した溶融押出成形機として、ベント式押出機やタンデム式押出機を含む周知の一軸押出機、パラレル式二軸押出機やコニカル式二軸押出機を含む周知の二軸押出機を用いることができるし、ダイの構造、構成、形式も、本質的に任意であり、Ｔダイやコートハンガーダイを挙げることができる。加熱シリンダーは、一般に、供給部（フィードゾーン）、圧縮部（コンプレッションゾーン）、計量化部（メタリングゾーン）から構成され、計量化部の下流にダイが配置されており、供給部にホッパーが取り付けられている。使用する溶融押出成形機によっては、加熱シリンダーを密閉構造とし、加熱シリンダーに不活性ガスを導入できるような改造が必要とされる場合がある。ホッパーに投入された原料熱可塑性樹脂は、加熱シリンダーの供給部では固形のまま圧縮部に送られ、圧縮部の前後で原料熱可塑性樹脂の可塑化、溶融が進行し、計量化部で計量され、ダイを通って押し出される。尚、排気口（ベント部）を設ける場合、排気口（ベント部）を圧縮部あるいはその下流（例えば、圧縮部と計量化部との間）に設ければよい。加熱シリンダー、スクリュー、ホッパーの形式、構造、構成は、本質的に任意であり、公知の加熱シリンダー、スクリュー、ホッパーを用いることができる。
【００２８】
本発明におけるロール組立体としては、厚みが３００μｍ以下のシートを成形するのに適しており、片面圧着のみが可能な薄物シート専用の成形装置を使用することもできるし、厚みが３００μｍ以上のシートを成形するのに適しており、３本ロール構成により両面圧着が可能な厚物シート専用の成形装置を使用することもできる。シート成形装置の場合には、ロール配置が縦型仕様でも横型仕様でも、或いはそのハイブリット型でも構わない。第２ロール（圧着ロール）として使用可能なロールとしては、金属剛体ロール、金属弾性ロール、ゴムロール等を挙げることができる。ここで、金属弾性ロールとしては、金属外筒の厚みを２ｍｍ前後まで薄くしたものや、ゴムロールの上に薄い金属スリーブを巻いたもの等が含まれる。
【００２９】
第１ロールと第２ロールの圧着圧（線圧：圧着力をシート成形品の幅で割ったもの）はロール剛性の許容範囲において任意であるが、好ましい線圧の例として、５〜１５０ｋｇ／ｃｍを挙げることができる。第１ロールの設定温度は使用樹脂のガラス転移温度より１０℃程度低い温度に設定することが多いが、剥離マークの出方によって、適宜調整することが可能である。
【００３０】
シート成形品の成形速度についても、シート厚みに応じて適宜調整可能であるが、樹脂冷却不足による転写不良現象の発生を起こさせないようにするため、２〜２０ｍ/ｍｉｎ程度が好ましい。当該速度領域においては、本発明の溶融押出成形賦形用ロールの冷却遅延効果が最も顕著となり、転写性向上と剥離マーク抑制の両立が図り易い。
【発明の効果】
【００３１】
本発明の第１ロール等は、金属材料によるロール本体部と非晶性メッキによる皮膜層とから成り、ロール本体部を構成する金属材料の熱伝導率が、４０Ｗ／ｍ・Ｋ以上、１００Ｗ／ｍ・Ｋ以下と規定され、皮膜層を構成する非晶性メッキの熱伝導率が１０Ｗ／ｍ・Ｋ以下と規定されているが故に、熱可塑性樹脂のシート成形品の製造に適した冷却速度を得ることが可能である。また、ロール本体部を高熱伝導率の金属材料から作製し、皮膜層を低熱伝導率の非晶性メッキから作製するので、第１ロールと接触した直後の溶融熱可塑性樹脂（シート）の冷却が遅延され、微細凹凸形状を転写させるために必要な時間を稼ぐことが可能となり、微細凹凸形状の転写率を向上させることができると共に、第１ロールから離れる直前のシート成形品が十分に冷却されるが故に、シート成形品における剥離マークの発生を効果的に防ぐことができる。
【００３２】
更には、皮膜層の非晶性メッキは、４００以上のマイクロビッカース硬度を有し、非晶性メッキの皮膜層の表面に微細凹凸形状が設けられており、当該微細凹凸形状の底部（最も深い凹部）における厚みが少なくとも０．５ｍｍ以上と規定されているため、転写性改善効果が顕著であり、非晶性メッキの皮膜層の中で、微細凹凸形状が設けられた表層部分だけを研削及び再メッキ処理にて施工し直すことで、下層部分を恒久的な断熱層として使用することが可能であるため、加工時間の短縮や製造コストの削減といったメリットがある。
【図面の簡単な説明】
【００３３】
【図１】図１（Ａ）は、実施例１の溶融押出成形賦形用のロールの模式的な断面図であり、図１（Ｂ）は、実施例１のダイ及び溶融押出成形賦形用のロール組立体の配置を示す概念図である。
【図２】図２は、実施例２の溶融押出成形賦形用のロールの模式的な断面図である。
【発明を実施するための形態】
【００３４】
以下、図面を参照して、実施例に基づき本発明を説明するが、本発明は実施例に限定されるものではなく、実施例における種々の数値や材料は例示である。
【実施例１】
【００３５】
実施例１は、本発明の溶融押出成形賦形用のロール、溶融押出成形賦形用のロール組立体、及び、溶融押出成形方法に関する。実施例１の溶融押出成形賦形用のロール（第１ロール）１を回転軸線を含む仮想平面で切断したときの第１ロール１の模式的な断面図を図１（Ａ）に示し、ダイ及び溶融押出成形賦形用のロール組立体の配置状態の概念図を図１（Ｂ）に示す。
【００３６】
実施例１の第１ロール１は、熱可塑性樹脂の溶融押出成形において使用される溶融押出成形賦形用のロールであって、
内部に熱媒流路１１が設けられたロール本体部１０、
ロール本体部１０の表面を覆う非晶性ニッケル−リン合金メッキの皮膜層１３、
から成る。そして、ロール本体部１０は、４０Ｗ／ｍ・Ｋ以上、１００Ｗ／ｍ・Ｋ以下の熱伝導率を有する金属材料から製作されている。また、皮膜層１３は、１０Ｗ／ｍ・Ｋ以下の熱伝導率を有する非晶性ニッケル−リン合金メッキから製作されている。具体的には、以下の表２のとおりである。非晶性ニッケル−リン合金メッキの硬度はリン含有率が少ないと高くなる傾向がある。
【００３７】
実施例１の溶融押出成形賦形用のロール組立体は、図１（Ｂ）に示すように、上述した実施例１の第１ロール１、及び、第１ロール１と対向して配置された圧着用の第２ロール５から成る。実施例１において、第２ロール５はフッ素樹脂製のゴムロールから構成されている。
【００３８】
実施例１では、ロール本体部１０を、切削ドリルによってロール本体部１０の側面から円管状の熱媒流路１１を軸方向に対して平行に設けた、所謂ドリルドロールとした。常温（２３℃）におけるロール本体部１０の外径Ｄoと、ロール本体部１０の表層から熱媒流路までの距離Ｔsの値を表２に示す。尚、熱媒流路１１の本数は、本質的に任意である。ロール本体部１０の熱媒体としては熱媒油を使用した。非晶性ニッケル−リン合金メッキの皮膜層１３は、電解メッキ法にて製作し、その肉厚は後加工での減少分を加味して２．１ｍｍとした。
【００３９】
非晶性ニッケル−リン合金メッキの皮膜層１３の表面をグラインダー及びバフ研磨にて平滑化した後、サンドブラスト法にてマットパターンを形成した。マットパターン付与後の皮膜層１３の最薄肉部の平均厚みＴｐ（マットパターンの最も深い凹部（底部）の厚みに相当）は、その表面粗さ測定データ（Ｒｚ）から算出すると２．０ｍｍ程度であった。なお、平均厚みＴｐは皮膜層の厚みから表面粗さ測定データＲｚを引くことにより算出した。
有限会社グルーラボ製ＵＶ硬化型樹脂ＧＬＸ１８−７３Ｎ（屈折率：１．４９）を用いて皮膜層１３の透明レプリカを作製し、そのヘイズ値（濁度）を測定したところ、８５％であった。
【００４０】
溶融押出成形賦形用のロールを用いて溶融押出成形されるシート成形品の幅をＷ０とし、溶融押出成形賦形用のロールの回転軸線方向における非晶性ニッケル−リン合金メッキの皮膜層１３の長さをＸ１としたとき、
Ｗ０＞Ｘ１
を満足している。あるいは又、
２０ｍｍ≦Ｗ０−Ｘ１≦１００ｍｍ
を満足している。具体的なＸ１及びＷ０の値を、以下の表２に示す。尚、非晶性ニッケル−リン合金メッキの皮膜層１３の長さ（Ｘ１）は、溶融押出成形賦形用のロールの回転軸線方向におけるロール本体部１０の実効的な長さと同じである。尚、『ロール本体部の実効的な長さ』とは、ロール本体部の表面温度が実質的に均一となるように設計された部分を意味する。
【００４１】
［表２］
金属材料      ：炭素鋼  Ｓ４５Ｃ
熱伝導率      ：４５〜５１Ｗ／ｍ・Ｋ（実施例１の使用温度域での値）
皮膜層        ：非晶性ニッケル−リン合金メッキ
熱伝導率      ：６Ｗ／ｍ・Ｋ
Ｄｏ           ：３９６ｍｍ
Ｔｓ           ：１５ｍｍ
Ｔｐ           ：２．０ｍｍ
Ｘ１           ：４００ｍｍ
Ｗ０           ：４３０ｍｍ
【００４２】
実施例１にあっては、熱可塑性樹脂としてポリカーボネート樹脂（ＰＣ樹脂、三菱エンジニアリングプラスチックス株式会社製ポリカーボネート樹脂「ユーピロンＳ３０００」）を使用した。また、実施例１の溶融押出成形方法において得られたシート成形品（フィルム成形品）の公称厚さは１３０μｍであり、幅Ｗ０は表２に示したとおりである。得られたシート成形品（フィルム成形品）は、光拡散シート（光拡散フィルム）であり、マットパターンが形成されている。
【００４３】
実施例１にあっては、周知の溶融押出成形装置を使用して、ダイから押し出された溶融熱可塑性樹脂を、第１ロール１と第２ロール５との間を通過させることで、シート状の溶融熱可塑性樹脂に圧力を加え、シート成形品（フィルム成形品）を得た。ここで、ダイとして、幅５５０ｍｍのコートハンガーダイを用いた。溶融押出成形条件を以下の表３に示す。
【００４４】
［表３］
ダイ温度      ：２７０℃
ライン速度    ：１０．０ｍ／ｍiｎ
第１ロール温度：１２０℃
第２ロール温度：  ８０℃
線圧レベル    ：７ｋｇ／ｃｍ
【００４５】
成形されたシート成形品（フィルム成形品）には、剥離マークと呼ばれる非晶性ニッケル−リン合金メッキ皮膜層１３からの離形不良に起因する外観不良は発生しておらず、ヘイズ値を測定すると６３％であった。
【００４６】
比較例１として、熱伝導率が８４Ｗ／ｍ・Ｋ程度のニッケルメッキの皮膜層を設け、その他は実施例１と同様にして、第１ロールを作製した。ＵＶ硬化型樹脂ＧＬＸ１８−７３Ｎを用いて筒状部材の表面の透明レプリカを作製して、そのヘイズ値を測定したところ、８６％であり、実施例１とほぼ同じマット柄目であることを確認した。そして、実施例１と同様の条件でシート成形品（フィルム成形品）を成形した。
【００４７】
成形されたシート成形品（フィルム成形品）には、剥離マーク等の離形不良による外観不良は発生していなかったが、ヘイズ値を測定すると５６％となっており、明らかに転写性が悪かった。
【実施例２】
【００４８】
実施例２は、実施例１の変形である。実施例２の溶融押出成形賦形用のロール（第１ロール）２を回転軸線を含む仮想平面で切断したときの第１ロール２の模式的な断面図を図２に示す。
【００４９】
実施例２にあっては、ロール本体部２０を、スパイラルロールとも呼ばれ、熱媒流路２１がスパイラル状になっている、二重管ロールとした。実施例２の第１ロール２におけるロール本体部２０及び非晶性ニッケル−リン合金メッキの皮膜層２３の諸元を、以下の表４に示す。皮膜層２３を電解メッキ法によってロール本体部２０の表面に施工し、その表面にはダイヤモンドバイトによる切削加工によって、公称ピッチ２００μｍ、公称高さ１００μｍ、公称角度９０度のプリズムパターンを設けた。一連の後加工の結果、プリズム形状の底部（最深凹部）の厚みＴｐ（Ｖ溝の底部における皮膜層２３の厚みであり、特許請求の範囲に記載される皮膜層の底部の「平均厚み」に相当する）は１．５ｍｍとなった。また、ロール本体部２０の外面から熱媒流路２１までの距離（Ｔｓ）を１６ｍｍとした。ここで、熱媒流路２１内には、図２に示すようにロール本体部３０の回転軸線に沿って螺旋状に延びる連続した隔壁（仕切り壁）２２が設けられている。尚、隔壁２２の数は、任意に設けることができる。ロール本体部２０の熱媒体として熱媒油を使用した。皮膜層２３の実施例１と異なり、第２ロールとして、ハードクロムメッキを施した金属弾性ロールを使用した。
【００５０】
［表４］
金属材料      ：クロムモリブデン鋼  ＳＣＭ４４０
熱伝導率      ：４８Ｗ／ｍ・Ｋ
溶射皮膜      ：非晶性ニッケル−リン合金メッキ
熱伝導率      ：６Ｗ／ｍ・Ｋ
Ｄｏ           ：３９８ｍｍ
Ｔｓ           ：１６ｍｍ
Ｔｐ           ：１．５ｍｍ
Ｘ１           ：４００ｍｍ
Ｗ０           ：４３０ｍｍ
【００５１】
実施例２にあっては、熱可塑性樹脂としてポリカーボネート樹脂（ＰＣ樹脂、三菱エンジニアリングプラスチックス株式会社製ポリカーボネート樹脂「ユーピロンＨ３０００」）を使用した。また、実施例２の溶融押出成形方法において得られたシート成形品（フィルム成形品）の公称厚さは２５０μｍであり、幅Ｗ０は表４に示したとおりである。得られたシート成形品（フィルム成形品）は、輝度向上シート（輝度向上フィルム）であり、プリズムパターンが形成されている。
【００５２】
実施例２にあっても、周知の溶融押出成形装置を使用して、ダイから押し出された溶融熱可塑性樹脂を、第１ロール２と第２ロールとの間を通過させることで、シート状の溶融熱可塑性樹脂に圧力を加え、シート成形品（フィルム成形品）を得た。ここで、ダイとして、幅５５０ｍｍのコートハンガーダイを用いた。溶融押出成形条件を以下の表５に示す。
【００５３】
［表５］
ダイ温度      ：２８０℃
ライン速度    ：６．０ｍ／ｍｉｎ
第１ロール温度：１３０℃
第２ロール温度：１２０℃
線圧レベル    ：１４ｋｇ／ｃｍ
【００５４】
成形したプリズムシートの外観は良好であった。成形したシート成形品を液体窒素に浸漬して脆性破断させた後、その断面を光学顕微鏡にて観察して、プリズム形状の転写性を評価した。プリズム高さを測定した結果は９２μｍであった。また、プリズムの（高さ実測値／公称高さ）の値から算出した転写率は９２％であった。
【００５５】
比較例２Ａとして、非晶性ニッケル−リン合金メッキの代わりに、熱伝導率が８４Ｗ／ｍ・Ｋのニッケルメッキの皮膜層２３を設けた。その他は実施例２と同様にして、第１ロールを作製した。そして、実施例２と同様の条件でシート成形品（フィルム成形品）を成形した。
【００５６】
成形したプリズムシートの外観は比較的良好であった。しかしながら、成形したシート成形品を液体窒素に浸漬して脆性破断させた後、その断面を光学顕微鏡にて観察して、プリズム形状の転写性を評価したところ、プリズム高さは８３μｍであり、転写率は８３％であった。
【００５７】
また、比較例２Ｂとして、非晶性ニッケル−リン合金メッキの皮膜層の厚みを０．２ｍｍとした。その他は実施例２と同様にして第１ロールを作成した。そして、実施例２と同様の条件でシート成形品（フィルム成形品）を成形した。
【００５８】
成形したプリズムシートの外観は良好であった。また、成形したシート成形品を液体窒素に浸漬して脆性破断させた後、その断面を光学顕微鏡にて観察して、プリズム形状の転写性を評価したところ、プリズム高さは８５μｍであり、転写率は８５％であった。
【００５９】
以上の実施例１及び実施例２、比較例１、比較例２Ａ、比較例２Ｂの評価結果を以下の表６に纏めた。
【００６０】
［表６］
ロール本体部    皮膜層熱伝導率    皮膜層厚み    設定温度    ヘイズ値
実施例１    Ｓ４５Ｃ        ６Ｗ／ｍ・Ｋ      ２．０ｍｍ    １２０℃    ６３％
比較例１    Ｓ４５Ｃ        ８４Ｗ／ｍ・Ｋ    ２．０ｍｍ    １２０℃    ５６％
ロール本体部    低熱伝導材物性    皮膜層厚み    設定温度    転写率
実施例２    ＳＣＭ４４０    ６Ｗ／ｍ・Ｋ      １．５ｍｍ    １３０℃    ９２％
比較例２Ａ  ＳＣＭ４４０    ８４Ｗ／ｍ・Ｋ    １．５ｍｍ    １３０℃    ８３％
比較例２Ｂ  ＳＣＭ４４０    ６Ｗ／ｍ・Ｋ      ０．２ｍｍ    １３０℃    ８５％
【００６１】
以上、本発明を好ましい実施例に基づき説明したが、本発明はこれらの実施例に限定するものではない。実施例にて説明した溶融押出成形賦形用のロール、溶融押出成形賦形用のロール組立体、溶融押出成形装置の構成、構造、使用した材料、溶融押出成形条件等は例示であり、適宜、変更することができる。例えば、実施例１の微細凹凸形状を実施例２に適用することが可能であるし、実施例２の微細凹凸形状を実施例１に適用することが可能である。
【符号の説明】
【００６２】
１，２・・・第１ロール、５・・・第２ロール、１０，２０・・・ロール本体部、１１，２１・・・熱媒流路、１３，２３・・・非晶性ニッケル−リン合金メッキの皮膜層、２２・・・隔壁、１４，２４・・・微細凹凸形状、１５，２５・・・微細凹凸形状の底部（最も深い凹部）
【図１】
2014151487.tif 000003
【図２】
2014151487.tif 000004